(57)【特許請求の範囲】
【請求項１】
オートマチックトランスミッションにおける自動変速を行う油圧や油量を制御する複数のコントロールバルブを収容する樹脂製バルブボディを、前記複数のコントロールバルブ収容部位または前記樹脂製バルブボディ中の油路の中心線に沿って３以上に分割して形成した複数のバルブボディ樹脂成型体と、
前記バルブボディ樹脂成型体相互間に挟まれた、マイクロ波によって誘電加熱自在な導電体である金属粉末を混練した熱可塑性樹脂フィルム若しくは金属薄膜を有する熱可塑性樹脂フィルム、または金属箔から形成したマイクロ波板状発熱体に、前記バルブボディ樹脂成型体相互間を接合する接合方向に押圧力を加えながら、前記マイクロ波を照射することによって溶着した溶着層と
を具備することを特徴とする樹脂製バルブボディ。
【請求項２】
前記マイクロ波板状発熱体は、前記複数のバルブボディ樹脂成型体の接合面に沿った形状に形成されていることを特徴とする請求項１に記載の樹脂製バルブボディ。
【請求項３】
前記マイクロ波板状発熱体は、全角に面取り処理されていることを特徴とする請求項１または請求項２に記載の樹脂製バルブボディ。
【請求項４】
前記マイクロ波板状発熱体は、位置決めする貫通孔が穿設されていることを特徴とする請求項１乃至請求項３のいずれか１項に記載の樹脂製バルブボディ。
【請求項５】
オートマチックトランスミッションにおける自動変速を行う油圧や油量を制御する複数のコントロールバルブを収容する樹脂バルブボディを３以上に、前記複数のコントロールバルブ収容部位または前記樹脂製バルブボディ中の油路の中心線に沿って分割して形成した複数のバルブボディ樹脂成型体に対して、
前記複数のバルブボディ樹脂成型体相互間にマイクロ波によって誘電加熱自在な導電体である金属粉末を混練した熱可塑性樹脂フィルム若しくは金属薄膜を有する熱可塑性樹脂フィルム、または金属箔から形成したマイクロ波板状発熱体を挟み、前記複数のバルブボディ樹脂成型体相互間の接合面にはその接合方向に押圧力を加えながら、前記マイクロ波を照射することによって両者を溶着することを特徴とする樹脂製バルブボディの製造方法。
【請求項６】
前記マイクロ波板状発熱体は、前記複数のバルブボディ樹脂成型体の接合面に沿った形状に形成されていることを特徴とする請求項５に記載の樹脂製バルブボディの製造方法。
【請求項７】
前記マイクロ波板状発熱体は、全角に面取り処理されていることを特徴とする請求項５または請求項６に記載の樹脂製バルブボディの製造方法。
【請求項８】
前記マイクロ波板状発熱体は、位置決めする貫通孔が穿設されていることを特徴とする請求項５乃至請求項７のいずれか１項に記載の樹脂製バルブボディの製造方法。
【発明の詳細な説明】
【技術分野】
【０００１】
本発明は、樹脂製バルブボディ及びその製造方法に関するものであり、特に、樹脂製バルブボディの製造方法とそれによって製造された樹脂製バルブボディに関するものである。
【背景技術】
【０００２】
２つの樹脂成形品を溶着させることは公知の技術であり、その加熱手段として、例えば、レーザ、超音波等の熱源による接合面の加熱による方法が採用されてきた。
しかし、このような方法は２つの樹脂成形品を溶着させる手段として採用することができても、３つ以上の樹脂成形品を一度に溶着することはできない。
したがって、公知のＡＴ車のバルブボディについても、合成樹脂で、しかも溶着によって製造することは困難であった。
【０００３】
原理的には、加熱手段としてマイクロ波の照射を行うことにより、２つの樹脂成形品を溶着する方法が考えられる。特許文献１に記載の方法は、まさにその方法であり、溶着媒体である熱可塑性樹脂の紐状物を、該樹脂成形品の溶着面に設けた溝に配置し、２つの樹脂成形品の溶着面同士を密着させて、マイクロ波を照射することにより２つの樹脂成形品の溶着を行っている。
【０００４】
また、特許文献２に記載の方法は、発泡剤とマイクロ波吸収体を混合してなる組成物を、表皮材と基材の間に設置し、加熱して発泡させると同時に、該表皮材と該基材を溶着させている。
【先行技術文献】
【特許文献】
【０００５】
【特許文献１】特開２０００−２３３４５０号公報
【特許文献２】特開２０００−２２９３２８号公報
【発明の概要】
【発明が解決しようとする課題】
【０００６】
特許文献１の方法では、発熱体である溶着媒体を押し出し成形で製造するので、２つ以上に分岐した複雑形状の溶着媒体を得ることが困難であり、また、紐状物を使用した場合には、マイクロ波エネルギの吸収が均一でなく、そして、マイクロ波エネルギの吸収が均一であっても、周囲の熱容量が均一でないために両者を均一に溶着させることが困難であった。
また、特許文献２は、発泡剤とマイクロ波吸収体を混合してなる組成物を、表皮材と基材の間に設置し、加熱して発泡すると同時に、該表皮材と該基材を溶着させる方法であるから、マイクロ波を吸収体させる全体的な接合には適しているが、成形物に歪を残さないように、接合面の一部を溶着したい場合には使用できない。
【０００７】
そこで、本発明は、上記問題点を解消すべく、マイクロ波エネルギの吸収に若干の乱れがあっても、周囲の熱容量が均一でなくても合成樹脂成型体の溶着を均一に行うことができ、かつ、当該合成樹脂成型体に歪を与えることのない樹脂製バルブボディ及びその製造方法の提供を課題とするものである。
【課題を解決するための手段】
【０００８】
請求項１の発明にかかる樹脂製バルブボディにおいては、オートマチックトランスミッションにおける自動変速を行う油圧や油量を制御する複数のコントロールバルブを収容する樹脂製バルブボディを、前記複数のコントロールバルブ収容部位または前記樹脂製バルブボディ中の油路の中心線に沿って３以上に分割して形成した複数のバルブボディ樹脂成型体と、前記バルブボディ樹脂成型体相互間に挟まれた、マイクロ波によって誘電加熱自在なマイクロ波板状発熱体に、前記バルブボディ樹脂成型体相互間を接合する接合方向に押圧力を加えながら前記マイクロ波を照射することによって溶着した溶着層とを具備するものである。
また、上記バルブボディ樹脂成型体相互間に挟まれたマイクロ波によって誘電加熱自在なマイクロ波板状発熱体にマイクロ波を照射することによって溶着した溶着層とは、マイクロ波板状発熱体の発熱によって形成される溶着層であり、バルブボディ樹脂成型体相互間にマイクロ波板状発熱体が配置されることにより、マイクロ波板状発熱体とバルブボディ樹脂成型体とが溶着した溶着層やマイクロ波板状発熱体の周囲にできるバルブボディ樹脂成型体相互が溶着した溶着層を指す。本発明ではこれらの一方または双方を含むものである。
ここで、複数のコントロールバルブ収容部位または前記樹脂製バルブボディ中の油路の中心線に沿って３以上に分割して形成した複数のバルブボディ樹脂成型体とは、電磁バルブ、油圧バルブ等のコントロールバルブが略円柱状であり、それを保持するバルブボディ樹脂成型体は組み付けの際にコントロールバルブを組み込んだり、取り出したりできるように、開放自在に形成され、また、前記樹脂製バルブボディ中の油路も略円形断面を有していることから、コントロールバルブの収容部位または油路の中心線に沿って樹脂製バルブボディが３以上に分割されるものであればよい。なお、油路の断面は分割可能な対称形状であれば略円形断面に限定するものではない。
【０００９】
また、マイクロ波によって誘電加熱自在なマイクロ波板状発熱体は、導電体である金属粉末を混練した熱可塑性樹脂フィルム若しくは金属薄膜を有する熱可塑性樹脂フィルム、または金属箔から形成したものである。
【００１０】
請求項２の発明にかかる樹脂製バルブボディのマイクロ波によって誘電加熱自在なマイクロ波板状発熱体は、前記複数のバルブボディ樹脂成型体の接合面に沿った形状に形成されているものである。ここでバルブボディ樹脂成型体の接合面に沿った形状とは、樹脂製バルブボディを３以上に分割したバルブボディ樹脂成型体の接合面の外周側及び内周側に所定の幅を残して接合面に沿った形状である。勿論、接合面と同じ大きさの形状に形成することを除外するものではない。
【００１１】
請求項３の発明にかかる樹脂製バルブボディのマイクロ波によって誘電加熱自在なマイクロ波板状発熱体は、全角に面取り処理をされているものである。
ここで、全角の面取り処理とは、マイクロ波板状発熱体の平面の角を円弧状または斜めに加工することを意味し、マイクロ波のエネルギが集中し火花の発生に繋がらなければよく、それによって角の面取りが決定される。
【００１２】
請求項４の発明にかかる樹脂製バルブボディのマイクロ波によって誘電加熱自在なマイクロ波板状発熱体は、位置決めする貫通孔が穿設されているものである。
ここで、位置決めする貫通孔とは、バルブボディ樹脂成型体側に突起を設け、そこに、マイクロ波板状発熱体を位置決めするものであればよく、複数突起による基準点を設けることにより位置決めの精度を上げることができる。
【００１３】
請求項５の発明にかかる樹脂製バルブボディの製造方法においては、オートマチックトランスミッションにおける自動変速を行う油圧や油量を制御する複数のコントロールバルブを収容する樹脂バルブボディを３以上に、前記複数のコントロールバルブ収容部位または前記樹脂製バルブボディ中の油路の中心線に沿って分割して形成した複数のバルブボディ樹脂成型体を、前記バルブボディ樹脂成型体相互間にマイクロ波によって誘電加熱自在なマイクロ波板状発熱体を挟み、その接合面にその接合方向に押圧力を加えながら、そこに前記マイクロ波を照射することによって両者を溶着するものである。
ここで、コントロールバルブ収容部位または樹脂製バルブボディ中の油路の中心線に沿って３以上に分割してなる複数のバルブボディ樹脂成型体とは、電磁バルブ、油圧バルブ等のコントロールバルブが略円柱状であり、それを保持するバルブボディ樹脂成型体は組み付けの際に開放自在に形成され、また前記樹脂製バルブボディ中の油路も略円形断面を有していることから、コントロールバルブの収容部位または油路の中心線に沿って、樹脂製バルブボディが３以上に分割されるものであればよい。
また、上記バルブボディ樹脂成型体相互間に挟まれたマイクロ波によって誘電加熱自在なマイクロ波板状発熱体にマイクロ波を照射することによって溶着した溶着層とは、マイクロ波板状発熱体の発熱によって形成される溶着層であり、バルブボディ樹脂成型体相互間にマイクロ波板状発熱体が配置されることにより、マイクロ波板状発熱体とバルブボディ樹脂成型体とが溶着した溶着層やマイクロ波板状発熱体の周囲にできるバルブボディ樹脂成型体相互が溶着した溶着層を指す。本発明ではこれらの一方または双方を含むものである。
そして、上記マイクロ波板状発熱体を挟み、その接合面にその接合方向に押圧力を加えながらとは、バルブボディ樹脂成型体相互間にその間隔が狭くなるような押圧力を加えることにより、さらに詳しくは、マイクロ波エネルギの制御(マイクロ波板状発熱体の温度制御)及び接合面に加わる押圧力の制御によってバルブボディ樹脂成型体相互間の隙間の仕上がりが決定できればよい。なお、押圧力は、自重に置き換えることができる。
【００１４】
また、マイクロ波によって誘電加熱自在なマイクロ波板状発熱体を、導電体である金属粉末を混練した熱可塑性樹脂フィルム若しくは金属薄膜を有する熱可塑性樹脂フィルム、または金属箔から形成したものである。
【００１５】
請求項６の発明にかかる樹脂製バルブボディの製造方法においては、マイクロ波によって誘電加熱自在な前記複数のバルブボディ樹脂成型体の接合面に沿った形状に形成されているものである。
ここでバルブボディ樹脂成型体の接合面に沿った形状とは、樹脂製バルブボディを３以上に分割したバルブボディ樹脂成型体の接合面の外周側及び内周側に所定の幅を残して接合面に沿った形状である。勿論、接合面と同じ大きさの形状に形成することを除外するものではない。
【００１６】
請求項７の発明にかかる樹脂製バルブボディの製造方法においては、マイクロ波によって誘電加熱自在なマイクロ波板状発熱体は、全角に面取り処理をしたものである。
ここで、全角の面取り処理とは、マイクロ波板状発熱体の平面の角を円弧状または斜めに加工することを意味し、マイクロ波のエネルギが集中し、火花の発生に繋がらなければよい。
【００１７】
請求項８の発明にかかる樹脂製バルブボディの製造方法においては、マイクロ波によって誘電加熱自在なマイクロ波板状発熱体は、位置決めする貫通孔が穿設されているものである。
ここで、位置決めする貫通孔とは、バルブボディ樹脂成型体側に突起を設け、そこにマイクロ波板状発熱体を位置決めするものであればよく、複数突起による基準点を設けることで位置決め精度を上げることができる。
【発明の効果】
【００１８】
請求項１の発明の樹脂製バルブボディにおいては、オートマチックトランスミッションにおける自動変速を行う油圧や油量を制御する複数のコントロールバルブを収容する樹脂製バルブボディを、前記複数のコントロールバルブ収容部位または前記樹脂製バルブボディ中の油路の中心線に沿って３以上に分割して形成した複数のバルブボディ樹脂成型体と、前記バルブボディ樹脂成型体相互間に挟まれた、マイクロ波によって誘電加熱自在なマイクロ波板状発熱体に、前記バルブボディ樹脂成型体相互間を接合する接合方向に押圧力を加えながらマイクロ波を照射することによって溶着した溶着層とを具備する樹脂製バルブボディである。このように樹脂製バルブボディを複数のコントロールバルブ収容部位または樹脂製バルブボディ中の油路の中心線に沿って３以上に分割した形状に予め成型し、これらをマイクロ波板状発熱体によって溶着して一体化することで複雑な形状のバルブボディであっても簡便に製作することが可能となる。特にマイクロ波板状発熱体を使用することにより、マイクロ波を照射して誘電加熱自在なマイクロ波板状発熱体を加熱する際、該マイクロ波によって誘電加熱自在なマイクロ波板状発熱体が薄く、発熱温度を一様に高くすることが可能であるので、安定した溶着が可能であり、樹脂製バルブボディをより容易に製造することが可能である。したがって、従来から存在する金属製バルブボディであれば、切削加工が必要であり、また、切削加工の加工屑等の除去が必要であるものの、それらの加工及び清掃を簡略化できるので生産性が向上する。また、マイクロ波によって誘電加熱自在なマイクロ波板状発熱体の熱容量が小さいから、発熱時間が極めて短時間で済み、量産化が可能である。
更に、３個以上のバルブボディ樹脂成型体を一度に溶着させる際には、導電性の板状合成樹脂からなるマイクロ波板状発熱体を調整することによって、各溶着部の加熱の程度を均一にする等の調整が可能となる。また、マイクロ波によって誘電加熱自在なマイクロ波板状発熱体の形状を熱容量を基に設定すれば、均一な溶融状態が得られ、バルブボディ樹脂成型体に熱的に変形する歪を残すことはない。
したがって、マイクロ波エネルギの吸収に若干の乱れがあっても、周囲のバルブボディ樹脂成型体の熱容量が均一でなくても合成樹脂成型体の溶着を均一に行うことができ、かつ、当該バルブボディ樹脂成型体に歪を与えることのない樹脂製バルブボディとなる。
【００１９】
また、誘電加熱自在なマイクロ波板状発熱体は、導電体である金属粉末を混練した熱可塑性樹脂フィルム若しくは金属薄膜を有する熱可塑性樹脂フィルム、または金属箔から形成したものであるから、金属粉末の量または金属薄膜若しくは金属箔の厚みによって発熱特性を任意に設定できる。
【００２０】
請求項２の発明の樹脂製バルブボディのマイクロ波によって誘電加熱自在なマイクロ波板状発熱体は、前記複数のバルブボディ樹脂成型体の接合面に沿った形状に形成されているものである。請求項１に記載の効果に加えて、このようにマイクロ波板状発熱体をバルブボディ樹脂成型体の接合面に沿った形状に形成することでバルブボディの複雑な形状に対しても確実な溶着ができ、一体化したバルブボディの製作が可能となる。
【００２１】
請求項３の発明の樹脂製バルブボディのマイクロ波によって誘電加熱自在なマイクロ波板状発熱体は、全角に面取り処理をされているものであるから、請求項１乃至請求項２のいずれか１項に記載の効果に加えて、マイクロ波のエネルギの集中が生じないので、火花が入ったり、バルブボディ樹脂成型体を焼いたりすることがない。
【００２２】
請求項４の発明の樹脂製バルブボディのマイクロ波によって誘電加熱自在なマイクロ波板状発熱体は、位置決めする貫通孔が穿設されているものであるから、請求項１乃至請求項３のいずれか１項に記載の効果に加えて、バルブボディ樹脂成型体の接合面に対するマイクロ波板状発熱体の位置決めを正確に行うことができる。
【００２３】
請求項５の発明の樹脂製バルブボディの製造方法においては、オートマチックトランスミッションにおける自動変速を行う油圧や油量を制御する複数のコントロールバルブを収容する樹脂バルブボディを３以上に、前記複数のコントロールバルブ収容部位または前記樹脂製バルブボディ中の油路の中心線に沿って分割して形成した複数のバルブボディ樹脂成型体を、前記バルブボディ樹脂成型体相互間にマイクロ波によって誘電加熱自在なマイクロ波板状発熱体を挟み，そこに前記マイクロ波を照射することによって両者を溶着するものであるから、前記マイクロ波を照射してマイクロ波板状発熱体を加熱する際、該マイクロ波板状発熱体の発熱温度を一様に高くすることができ、安定した溶着が可能であり、樹脂製バルブボディをより容易に製造することが可能である。特に、従来からある金属製バルブボディであれば、切削加工したり、また、切削加工の加工屑等の除去が必要である。しかし、本発明では、それらの加工及び清掃を簡略化できるので生産性が向上する。また、マイクロ波板状発熱体の熱容量が小さいから、発熱時間が極めて短時間で済み、量産化が可能である。そして、バルブボディを予めコントロールバルブ収容部位または樹脂製バルブボディ中の油路の中心線に沿って３以上に分割したバルブボディ樹脂成型体を形成し、これらバルブボディ樹脂成型体をマイクロ波板状発熱体の加熱により溶着することで複雑な形状に対しても製作が可能となる。
そして、上記マイクロ波板状発熱体を挟み、その接合面にその接合方向に押圧力を加えながら、バルブボディ樹脂成型体相互間にその間隔が狭くなるような押圧力を加え、マイクロ波エネルギの制御(マイクロ波板状発熱体の温度制御)及び接合面に加わる押圧力の制御によって仕上がり精度を上げることができる。なお、押圧力は、自重に置き換えることもできる。
更に、３個以上のバルブボディ樹脂成型体を一度に溶着させる場合であっても、マイクロ波によって誘電加熱自在なマイクロ波板状発熱体を調整することによって、各溶着部の加熱の程度を均一にする等の調整が可能となる。また、マイクロ波板状発熱体の形状を熱容量を考慮して設定すれば、均一な溶融状態が得られ、バルブボディ樹脂成型体に熱的に変形する歪を残すことはない。
したがって、マイクロ波エネルギの吸収に若干の乱れがあっても、周囲のバルブボディ樹脂成型体の熱容量が均一でなくても、そのバルブボディ樹脂成型体の溶着を均一に行うことができ、かつ、当該バルブボディ樹脂成型体に歪を与えることのない樹脂製バルブボディの製造方法となる。
【００２４】
また、マイクロ波によって誘電加熱自在なマイクロ波板状発熱体を、導電体である金属粉末を混練した熱可塑性樹脂フィルム若しくは金属薄膜を有する熱可塑性樹脂フィルム、または金属箔から形成したものであるから、金属粉末の量または金属薄膜若しくは金属箔の厚みによって発熱特性を任意に設定できる。
【００２５】
請求項６の発明の樹脂製バルブボディの製造方法においては、前記複数のバルブボディ樹脂成型体の接合面に沿った形状に形成されているものである。請求項５に記載の効果に加えて、このようにマイクロ波板状発熱体をバルブボディ樹脂成型体の接合面に沿った形状に形成することでバルブボディの複雑な形状に対しても確実な溶着ができ、一体化したバルブボディの製作が可能となる。
【００２６】
請求項７の発明の樹脂製バルブボディの製造方法においては、マイクロ波によって誘電加熱自在なマイクロ波板状発熱体の全角に面取り処理をしたものであるから、請求項５または請求項６に記載の効果に加えて、マイクロ波のエネルギの集中が生じないので、火花が入ったり、バルブボディ樹脂成型体を焼いたりすることがない。
【００２７】
請求項８の発明の樹脂製バルブボディの製造方法においては、マイクロ波によって誘電加熱自在なマイクロ波板状発熱体に位置決めする貫通孔が穿設されているから、請求項５乃至請求項７のいずれか１項に記載の効果に加えて、バルブボディ樹脂成型体の接合面に対するマイクロ波板状発熱体の位置決めを正確に行うことができる。
【図面の簡単な説明】
【００２８】
【図１】図１は本発明の実施の形態にかかる樹脂製バルブボディの組み立て工程を説明する製造工程を示す概念図であり、（ａ）は組み付け概念図、（ｂ）は組み付け溶着前完成図を説明する製造工程を示すものである。
【図２】図２は本発明の実施の形態にかかる樹脂製バルブボディの一部断面図である。
【図３】図３は本発明の実施の形態にかかる樹脂製バルブボディで使用するマイクロ波板状発熱体の平面図で、基本形状の平面図（ａ）、穿孔形状の平面図（ｂ）、長円形状の平面図（ｃ）、メッシュ形状の平面図（ｄ）を示すものである。
【図４】図４は本発明の実施の形態にかかる樹脂製バルブボディで使用するマイクロ波板状発熱体と接合面との関係を説明する説明図で、（ａ）は接合面が狭い場合（ｂ）は接合面が広い場合である。
【図５】図５は本発明の実施の形態にかかる樹脂製バルブボディで使用するマイクロ波板状発熱体にマイクロ波を照射した場合の時間−温度特性図である。
【図６】図６は本発明の実施の形態にかかる樹脂製バルブボディで使用するマイクロ波の出力パターンを示す説明図である。
【図７】図７は本発明の実施の形態にかかる樹脂製バルブボディで使用するマイクロ波板状発熱体の時間−温度特性図である。
【図８】図８は本発明の実施の形態にかかる樹脂製バルブボディの製造方法の工程図である。
【発明を実施するための形態】
【００２９】
[実施の形態]
以下、本発明の実施の形態について、図面に基づいて説明する。なお、図中、本実施の形態における同一記号及び同一符号は、同一または相当する機能部分であるから、ここでは重複する説明を省略する。
図１乃至図５において、まず、本発明の実施の形態にかかる樹脂製バルブボディの全体の構成を概略的に説明する。
オートマチックトランスミッションにおける自動変速を行う油圧や油量を制御する複数のコントロールバルブが収容された後リニアソレノイド（図示では１個）を収容する樹脂製バルブボディ１００を２個以上に、コントロールバルブ収容部位の中心線に沿って分割して形成し、前記複数の本実施の形態では、６個に分割してなるバルブボディ樹脂成型体１１，１２，１３，１４，１５，１６から構成されている。この実施の形態で示すコントロールバルブとしてのリニアソレノイドバルブＡは、電磁制御部Ａ１とバルブ部Ａ２で構成されている。なお分割の個数は６個に限定するものではなく、バルブボディの形状と、そこに収容されるコントロールバルブ及び油路の形状によって所望の個数にすることができる。この際本発明の実施の形態のようにコントロールバルブではなく樹脂製バルブボディ１００中の油路の中心線とすることもでき、さらにコントロールバルブ収容部位と油路の両方の中心線によって分割することも有り得る。
【００３０】
それらバルブボディ樹脂成型体１１，１２，１３，１４，１５，１６の相互間には、導電性の板状合成樹脂からなるマイクロ波によって誘電加熱自在なマイクロ波板状発熱体２１，２２，２３，２４，２５が配置され、マイクロ波板状発熱体２１，２２，２３，２４，２５間を狭めるように、即ち、積載方向に押圧力を与えて、そこにマイクロ波を照射することによって両者を溶着するものである。
【００３１】
次に、本実施の形態にかかる樹脂製バルブボディを仔細に説明する。
バルブボディ樹脂成型体１１，１２，１３，１４，１５，１６は、オートマチックトランスミッションにおける自動変速を行う油圧や油量を制御する複数のコントロールバルブ収容部位の中心線に沿って開口面（端面）を形成し、前記複数のコントロールバルブを収容する樹脂製バルブボディ１００を、本実施の形態では６個、即ち、上から順にアッパー（Ｕ）、ミドル（１）、ミドル（２）、ミドル（３）、ミドル（４）、ロアー（Ｌ）に分割したものである。
なお、この樹脂製バルブボディ１００は、従来は金属製であり、鋳込み、切削加工等を経て製造されたものを、本実施の形態では、合成樹脂製とし６個に分割して成型し、その後溶着して一体化したものである。
【００３２】
なお、図１に示すように、バルブボディ樹脂成型体１１，１２，１３，１４，１５，１６は、積層させて、この各層間を溶着させるために、各層間にマイクロ波板状発熱体２１，２２，２３，２４，２５を配置するが、各層の両面には必要に応じて、凹部や溝、孔部、凸部を設け、全ての層を溶着させた後には、これらの凹部、溝、孔部、凸部が互いに接続され、目的とする機能を発揮させることになる。
したがって、後述するマイクロ波板状発熱体２１，２２，２３，２４，２５は、当該形状に合致した形状に形成される。
【００３３】
マイクロ波板状発熱体２１，２２，２３，２４，２５は、バルブボディ樹脂成型体１１，１２，１３，１４，１５，１６の相互間に挟まれ、マイクロ波を照射されることによってマイクロ波板状発熱体２１，２２，２３，２４，２５が発熱し、バルブボディ樹脂成型体１１，１２，１３，１４，１５，１６を溶着するもので、全体が均一の厚みの板状であり、被溶着物であるバルブボディ樹脂成型体１１，１２，１３，１４，１５，１６の接合面の間に挟んだ状態で、押圧力を加え、マイクロ波を照射して加熱するものである。マイクロ波板状発熱体２１，２２，２３，２４，２５は厚すぎると、バルブボディ樹脂成型体１１，１２，１３，１４，１５，１６間に空隙を生じる恐れ、バリが発生する恐れがあるので、導電性の板状合成樹脂からなるマイクロ波板状発熱体２１，２２，２３，２４，２５は厚さが２ｍｍ以下、好ましくは１ｍｍ以下とすることが好ましい。勿論、全体が均一の厚みでなくても、その接合面積及び機械的強度等を考慮し、厚みの変化を持たせることもできる。
【００３４】
特に、マイクロ波板状発熱体２１，２２，２３，２４，２５の厚さが２ｍｍ以下、好ましくは１ｍｍ以下とは、マイクロ波板状発熱体２１，２２，２３，２４，２５を挟み込んだ際のバルブボディ樹脂成型体１１，１２，１３，１４，１５，１６相互間の隙間が２ｍｍ以下、好ましくは１ｍｍ以下となるので、できるだけ薄いマイクロ波板状発熱体２１，２２，２３，２４，２５を使用するのが好適である。そしてマイクロ波板状発熱体２１，２２，２３，２４，２５の発熱によってマイクロ波板状発熱体２１，２２，２３，２４，２５に接するバルブボディ樹脂成型体１１，１２，１３，１４，１５，１６の接合面内の接触面及びその接触面近傍が溶融または軟化するとともにバルブボディ樹脂成型体１１，１２，１３，１４，１５，１６に加えられた押圧力によってバルブボディ樹脂成型体１１，１２，１３，１４，１５，１６相互間の隙間が減少する。発明者等の実験においては、溶着の実施により、０．０１ｍｍ以下または０．００５ｍｍ以下の接合誤差が生ずる程度であり、所定の押圧力を確保すれば、精度のよい接合を行うことができた。
なお、このときの溶着する際の押圧力は、バルブボディ樹脂成型体１１，１２，１３，１４，１５，１６相互間に挟まれたマイクロ波板状発熱体２１，２２，２３，２４，２５の体積を少なくする方向に押圧力を加えるものである。ここで、２ｍｍを超えるとマイクロ発熱体を合成樹脂成型体間に配置したときの間隙が大きく、押圧を加えて溶着した後に合成樹脂成型体間に間隙が残りやすい。
【００３５】
また、本実施の形態で使用するマイクロ波板状発熱体２１，２２，２３，２４，２５は、例えば、図３（ａ）〜（ｄ）に示されているように、マイクロ波板状発熱体２０（２１，２２，２３，２４，２５）として、その平面の角は面取りとしてのＲ（アール）が形成されている。この面取りにより、照射するマイクロ波エネルギの集中が生じないので、スパークの発生、バルブボディ樹脂成型体１１，１２，１３，１４，１５，１６の焼け等が防止される。面取りは大きいほうが好ましく、溶着する製品の幅とマイクロ波板状発熱体の幅から設定される。また、面取りはＲ形状以外にもスパークの発生が生じないのであれば平面の角度が９０度以上の斜めの直線状に面取りすることも有り得る。そして全体の平面形状は図１（ａ）のマイクロ波板状発熱体２１，２２，２３，２４，２５として示されているように、バルブボディ樹脂成型体１１，１２，１３，１４，１５，１６の接合面に沿った形状であり、その幅は図４（ａ）または図４（ｂ）に示したようにバルブボディ樹脂成型体１１，１２，１３，１４，１５，１６の接合面の幅より狭い幅に設定されている。このようにマイクロ波板状発熱体２１，２２，２３，２４，２５の幅をバルブボディ樹脂成型体１１，１２，１３，１４，１５，１６の接合面の幅より小さくすることで溶着時に接合面から溶融した樹脂がはみ出すことを防止している。
【００３６】
勿論、マイクロ波板状発熱体２１，２２，２３，２４，２５の大きさや形状は、バルブボディ樹脂成型体１１，１２，１３，１４，１５，１６の形状や構造などによって決定されるが、バルブボディ樹脂成型体１１，１２，１３，１４，１５，１６の形状や構造が複雑化する程、溶着が必要な接合面も複雑な形状となり、より高精度な溶着が必要とされることになる。このような場合には、図３（ｂ）〜（ｄ）に示されるように、マイクロ波板状発熱体２０（２１，２２，２３，２４，２５）に貫通孔としての穿設孔２０ａを設けたり、特定方向に貫通孔が長い長円穿設形状２０ｂを設けたり、または、マイクロ波板状発熱体２１，２２，２３，２４，２５自体を網状に貫通孔を形成したメッシュ形状２０ｃで形成することができる。網状に貫通孔を形成したメッシュ形状２０ｃは、図３（ｄ）においては、長方形の開口としているが、円形または三角形、平行四辺形等の開口とすることができる。
【００３７】
殊に、マイクロ波板状発熱体２０（２１，２２，２３，２４，２５）の図３（ｄ）のメッシュ形状２０ｃは、全体に孔の行及び列を複数とし、そのマトリックスで接合するものである。接合面積が広い場合に使用すると好適である。
特に、図３（ｂ）及び（ｃ）のマイクロ波板状発熱体２０（２１，２２，２３，２４，２５）の穿設孔２０ａ、長円穿設形状２０ｂは、その空間にマイクロ波エネルギを使用しないので、周囲の温度上昇が高い効率的な制御となり、マイクロ波板状発熱体２０（２１，２２，２３，２４，２５）の溶着作業速度を早めることができる。
【００３８】
また、このようにマイクロ波板状発熱体２１，２２，２３，２４，２５に穿設孔２０ａ、長円穿設形状２０ｂを設けたり、メッシュ形状２０ｃとすることによって、予め接合面に形成される図示しない微小な突起等の位置決め突部に、穿設孔２０ａ、長円穿設形状２０ｂ、メッシュ形状２０ｃの目を挿入することによって、接合面の所定の位置にマイクロ波板状発熱体２１，２２，２３，２４，２５を正確に位置決めしながら溶着することが可能となる。特に、マイクロ波板状発熱体２１，２２，２３，２４，２５として特定の複雑形状のシートを挟む場合等に好適である。なお、微小な位置決め突部は、マイクロ波板状発熱体２１，２２，２３，２４，２５の厚みの２/３〜１/３程度の高さが、溶着に影響を与え難く、かつ、取り付け作業性を良くしている。
【００３９】
また、このような穿設孔２０ａ、長円穿設形状２０ｂ、メッシュ形状２０ｃの貫通孔を利用し、バルブボディ樹脂成型体１１，１２，１３，１４，１５，１６に形成した図示しない微小な突起を挿入させて、バルブボディ樹脂成型体１１，１２，１３，１４，１５，１６とマイクロ波板状発熱体２１，２２，２３，２４，２５の平面形状の位置合わせを行い、その後に溶着させることによって、精度が高い組み付け溶着を行うことができる。
このようなマイクロ波板状発熱体２１，２２，２３，２４，２５に設けた穿設孔２０ａ、長円穿設形状２０ｂ、メッシュ形状２０ｃ等の貫通孔等は、対応するバルブボディ樹脂成型体１１，１２，１３，１４，１５，１６の接合面、即ち、各層の溶着部の表面に貫通孔等に対応する突起を設けることによって、接合面にマイクロ波板状発熱体２１，２２，２３，２４，２５を正確に位置決めする精度の向上や、マイクロ波板状発熱体２１，２２，２３，２４，２５のセットに要する時間を短縮させることができる。
【００４０】
この際マイクロ波板状発熱体２１，２２，２３，２４，２５が導電体である金属粉末を混練した熱可塑性樹脂フィルムである場合、バルブボディ樹脂成型体１１，１２，１３，１４，１５，１６に由来する樹脂と、マイクロ波板状発熱体２１，２２，２３，２４，２５を形成している樹脂が、互いに同一材料であると、十分に溶融・混合されることによって、溶着後の接着強度を向上させることが可能となり、そのような機械的強度の向上は溶着により得た各種部材自体の強度を向上させることになり、バルブボディ樹脂成型体１１，１２，１３，１４，１５，１６が一体化でき、本発明の実施の形態にかかる樹脂製バルブボディ１００としての信頼性を高めることになる。ここで参考までに記載するが、図３に示したマイクロ波板状発熱体２０の形状は本発明の実施の形態に使用するマイクロ波板状発熱体２１，２２，２３，２４，２５の一部分に適用するものとして説明のために記載したものであり、この形状のままで使用するものではない。
【００４１】
本発明の実施の形態では、マイクロ波板状発熱体２１，２２，２３，２４，２５は、基本的には熱可塑性樹脂と金属粉末からなる。熱可塑性材料としては、公知の熱可塑性材料、例えば、エンジニアリング・プラスチック、スーパー・エンジニアリング・プラスチックを用いることができる。具体的には、ポリアミド（ナイロン、芳香族ポリアミド等）、ポリアセタール、ポリカーボネート、変性ポリフェニレンエーテル、ポリエチレンテレフタレート（ＰＥＴ）、ポリブチレンテレフタレート（ＰＢＴ）、ガラス繊維強化ポリエチレンテレフタレート、環状ポリオレフィン等がある。そして、スーパーエンプラとしては、ポリフェニレンスルフィド（ＰＰＳ）、ポリテトラフルオロエチレン（ＰＴＦＥ）、ポリスルホン、ポリエーテルサルフォン、非晶ポリアレート、液晶ポリマー、ポリエーテルエーテルケトン（ＰＥＥＫ）、熱硬化性ポリイミド、ポリアミドイミド等がある。
【００４２】
本発明の実施の形態にかかる樹脂製バルブボディ１００で、どのような熱可塑性材料を使用するかは、バルブボディ樹脂成型体１１，１２，１３，１４，１５，１６との相溶性を考慮して決定される。
例えば、バルブボディ樹脂成型体１１，１２，１３，１４，１５，１６の材料がポリエチレンであれば、マイクロ波板状発熱体２１，２２，２３，２４，２５に使用する樹脂もポリエチレンとし、バルブボディ樹脂成型体１１，１２，１３，１４，１５，１６の材料がＰＰＳ樹脂であれば、マイクロ波板状発熱体２１，２２，２３，２４，２５に使用する樹脂材料も同様にＰＰＳ樹脂を使用する等、バルブボディ樹脂成型体１１，１２，１３，１４，１５，１６を構成する樹脂と同じ樹脂を用いて成形して得たマイクロ波板状発熱体２１，２２，２３，２４，２５を使用することが、バルブボディ樹脂成型体１１，１２，１３，１４，１５，１６とマイクロ波板状発熱体２１，２２，２３，２４，２５との樹脂の相溶性を最適なものとするのが好ましい。なおバルブボディ樹脂成型体１１，１２，１３，１４，１５，１６の材料とマイクロ波板状発熱体２１，２２，２３，２４，２５に使用する樹脂材料が異なっていても溶着性に影響を与えない限り使用可能である。
通常、マイクロ波板状発熱体２１，２２，２３，２４，２５を構成する材料としは、ウレタン樹脂、アクリル樹脂、ＰＰＳ樹脂、ポリアミド樹脂等をマイクロ波板状発熱体２１，２２，２３，２４，２５に使用される樹脂として選択される。
【００４３】
マイクロ波板状発熱体２１，２２，２３，２４，２５に使用される金属粉末となる金属としては、図７に示したように銅、酸化鉄、アルミニウム等の金属を選択し使用することができる。更に、金属粉末として金属を酸化してなる粉末も使用することができる。これらの金属粉末はレーザ回折・散乱法によって測定した中位径、即ち、粉体の粒径分布において、ある粒子径より大きい個数または質量が全粉体の５０％をしめるときの粒子径が１〜１００μｍであり、更には、中位径が３μｍ〜３０μｍのものを好ましく使用することができる。
当然ながら、ふるい分け試験で測定した粒子径の値が１μｍ〜１００μｍの範囲内とすることもできる。
【００４４】
なお、ここで、「ふるい分け試験」とは、ＪＩＳ−Ｚ−８８０１によって規定された目開きをもつ標準ふるいを用いて、測定対象となる粉末をふるい分けることによって粒度分布を測定する試験方法をいうものである。標準ふるいなどを用いて行う粒径，粒径分布を測定する方法のことである。粒径と、粒径分布の表現は、使用したふるいの目開き（μｍ ）とふるい上残量（オーバサイズ）またはふるい下通過量（アンダーサイズ）の全体に対する比率で表される。
【００４５】
マイクロ波板状発熱体２１，２２，２３，２４，２５は、熱可塑性樹脂フィルム上にコートした金属薄膜や金属箔としても、金属粉末を使用した場合と同じ金属を採用することができる。また、これらの金属薄膜や金属箔としては、熱可塑性樹脂フィルム上に担持され得る程度の薄さでよく、通常、金属薄膜や金属箔として使用される範囲内の厚さを有する熱可塑性樹脂フィルムで、約０．０１ｍｍ以下の蒸着、スパッタリングされた金属薄膜や金属箔が形成されていればよい。
また、熱可塑性樹脂フィルム上に担持させることなく、金属箔単独にて金属薄膜に代えて、板状のマイクロ波板状発熱体とすることもできる。特に、このときには合成樹脂成型体としてのバルブボディ樹脂成型体１１，１２，１３，１４，１５，１６が、熱可塑性樹脂である必要がある。
何れにせよ、本発明の実施の形態にかかる樹脂製バルブボディ１００においては、マイクロ波によって誘電加熱自在なマイクロ波板状発熱体２１，２２，２３，２４，２５が、導電体である金属粉末を混練した熱可塑性樹脂フィルム若しくは金属薄膜を有する熱可塑性樹脂フィルムとして形成したもの、または金属箔であればよい。
【００４６】
本実施の形態のマイクロ波板状発熱体２１，２２，２３，２４，２５によって溶着されるバルブボディ樹脂成型体１１，１２，１３，１４，１５，１６としては、基本的には熱可塑性樹脂からなる成形体であれば良い。熱可塑性樹脂としては、公知の熱可塑性樹脂を使用することが可能であるが、どのような熱可塑性樹脂を使用するかは、熱可塑性樹脂成形体の用途や形状等、従来の考え方によって決定される。
実際には、バルブボディ樹脂成型体１１，１２，１３，１４，１５，１６を構成する材料としては、ポリエチレン樹脂やポリプロピレン樹脂等のポリオレフィン樹脂、ＰＰＳ樹脂、ポリアミド樹脂等をバルブボディ樹脂成型体１１，１２，１３，１４，１５，１６に使用される樹脂として選択される。マイクロ波板状発熱体２１，２２，２３，２４，２５はその発熱温度を高温とすることができるので、ＰＰＳ等の高融点の樹脂にも対応することが可能である。
また、バルブボディ樹脂成型体１１，１２，１３，１４，１５，１６は、熱可塑性樹脂に対して、公知の樹脂用添加剤、例えば着色材、可塑剤、酸化防止剤、充填材等を含有させることができる。
【００４７】
即ち、マイクロ波板状発熱体２１，２２，２３，２４，２５としては、銅粉等の金属粉を含有する熱可塑性樹脂を採用する場合には、その熱可塑性樹脂としては、バルブボディ樹脂成型体１１，１２，１３，１４，１５，１６を構成する熱可塑性樹脂と同じ樹脂が好ましい。同じ樹脂であれば、マイクロ波板状発熱体２１，２２，２３，２４，２５を構成する樹脂との相溶性に優れるので、溶着後の溶着強度に優れた製品とすることができる。
【００４８】
本発明の実施の形態のバルブボディ樹脂成型体１１，１２，１３，１４，１５，１６の積層形状は、任意の積層でよいが、例えば、図１に示すように、６層程度までの薄板であってそれを重ねて形成されるものでもよい。この場合、各層の両面には凹部や溝が設けられ、これらの層を重ねることによって、内部に流路等が形成された成形体とすることができる。
【００４９】
本実施の形態で使用するマイクロ波板状発熱体２１，２２，２３，２４，２５を加熱するマイクロ波発生装置としては、マイクロ波を照射することができる形態であればよく、市販の産業用マイクロ波発生装置が使用できる。
また、均一にマイクロ波を照射するために、内部に載置したバルブボディ樹脂成型体１１，１２，１３，１４，１５，１６に対して、収容装置の壁面構造、マイクロを拡販するための構造、バルブボディ樹脂成型体１１，１２，１３，１４，１５，１６を載置するターンテーブルの構造、形状、回転条件等を最適化させるのが望ましい。
【００５０】
次に、具体的な本発明の実施の形態にかかる樹脂製バルブボディの溶着について説明する。
溶着方法としては、例えば、図４に示すように、実施例を説明するための溶着部分の要部断面を示す。
バルブボディ樹脂成型体１１，１２，１３，１４，１５，１６の各層は、例えば、ＰＰＳのような熱可塑性樹脂からなり、必要に応じて各種樹脂用添加剤が配合されている。
図４（ａ）に示すように、バルブボディ樹脂成型体１１，１２の幅３ｍｍの接合面の溶着部１１ａ、１２ａ相互を溶着する場合には、その溶着部の中心にマイクロ波板状発熱体２１を設けることになる。例えば、該溶着部１１ａ、１２ａの相互の幅が３ｍｍであれば、その中心に設置するマイクロ波板状発熱体２１の幅は０．５〜２．０ｍｍ程度が好ましい。０．５ｍｍ未満であれば十分に加熱溶着することができない場合もあるし、２ｍｍを超えるとバルブボディ樹脂成型体１１，１２の接合面の樹脂が溶融しすぎて、バリが発生する可能性がある。
【００５１】
同じく、図４（ｂ）に示すように、バルブボディ樹脂成型体１１，１２の幅が５ｍｍ程度の厚肉部を溶着する場合には、マイクロ波板状発熱体２１の幅は１．５〜４ｍｍ程度が好ましく、マイクロ波板状発熱体２１の幅が狭すぎたり、広すぎたりする場合には、前者と同様の問題が生じる。
【００５２】
本実施の形態のマイクロ波板状発熱体２１，２２，２３，２４，２５に含有される金属粉末は３０〜８０重量％であり、特に、５０〜７０重量％とすることが好ましい。３０重量％未満であれば、十分に効率よく加熱されない可能性があり、８０重量％を超えると使用する樹脂量が少なくなるために、マイクロ波板状発熱体２１，２２，２３，２４，２５とバルブボディ樹脂成型体１１，１２，１３，１４，１５，１６との間で樹脂を相溶させることによる強力な溶着強度を発揮することが困難になる可能性がある。
このような金属粉末含有樹脂からなるマイクロ波板状発熱体２１，２２，２３，２４，２５は、金属粉末含有熱可塑性樹脂を押し出し成型または射出成型等によりシート状のマイクロ波板状発熱体２１，２２，２３，２４，２５とした後、必要に応じてさらに加圧して延ばすことによって薄膜化することもできる。
【００５３】
このように、被溶着物を構成するバルブボディ樹脂成型体１１，１２，１３，１４，１５，１６と、バルブボディ樹脂成型体１１，１２，１３，１４，１５，１６の各層間にマイクロ波板状発熱体２１，２２，２３，２４，２５を設置させて、マイクロ波板状発熱体２１，２２，２３，２４，２５を介在してバルブボディ樹脂成型体１１，１２，１３，１４，１５，１６の各層を積層させ、マイクロ波をこの積層してなるマイクロ波板状発熱体２１，２２，２３，２４，２５に照射するものである。その際、バルブボディ樹脂成型体１１，１２，１３，１４，１５，１６の各層の間で十分に溶着することができるよう、バルブボディ樹脂成型体１１，１２，１３，１４，１５，１６の各層間は０．１〜５．０ＭＰａの加圧力で加圧されることが好ましい。このような加圧された状態にてマイクロ波を０．５〜１０ＫＷの出力で照射すると、マイクロ波板状発熱体２１，２２，２３，２４，２５が発熱されてバルブボディ樹脂成型体１１，１２，１３，１４，１５，１６の接合面内の溶着部表面が溶融を始めるから、加圧力を弱くする等の調整を行うことによって、バリの発生防止や溶着後の製品の寸法精度を良好にすることができる。
【００５４】
このとき、マイクロ波発生装置の出力は、図６に示すように、急激に出力を上げ、その出力でマイクロ波板状発熱体２１，２２，２３，２４，２５の軟化及び溶融状態に変化させ、その溶融状態を出力の調整によって制御し、マイクロ波板状発熱体２１，２２，２３，２４，２５を均一温度とするものである。
このとき、図５に示すように、マイクロ波板状発熱体２１，２２，２３，２４，２５の温度特性は、速やかに溶融温度に上昇し、所定の融着温度となり、通常、３０秒以内に融着温度となる。但し、マイクロ波板状発熱体２１，２２，２３，２４，２５の立ち上げの温度特性は、白抜き矢印に示すように、出力を大きくすると早期に立ち上がることになる。
マイクロ波板状発熱体２１，２２，２３，２４，２５が融着温度となると、その接合方向に対する押圧力によってバルブボディ樹脂成型体１１，１２，１３，１４，１５，１６相互が密に融着される。ここで、マイクロ波板状発熱体２１，２２，２３，２４，２５が発熱することでマイクロ波板状発熱体２１，２２，２３，２４，２５の樹脂が溶融し、さらにマイクロ波板状発熱体２１，２２，２３，２４，２５に接したバルブボディ樹脂成型体１１，１２，１３，１４，１５，１６の溶着部の樹脂が溶融するため、マイクロ波板状発熱体２１，２２，２３，２４，２５の樹脂とバルブボディ樹脂成型体１１，１２，１３，１４，１５，１６の樹脂が接着し溶着層が形成される。このときバルブボディ樹脂成型体１１，１２，１３，１４，１５，１６の溶着部の樹脂はマイクロ波板状発熱体２１，２２，２３，２４，２５に接した接触部位だけでなく、その近傍の部位が溶融することがあり、このときはバルブボディ樹脂成型体１１，１２，１３，１４，１５，１６間にも溶着層が形成される。ここで、マイクロ波板状発熱体２１，２２，２３，２４，２５が金属箔膜を有する熱可塑性フィルムまたは金属箔の場合はバルブボディ樹脂成型体１１，１２，１３，１４，１５，１６間のみに溶着層が形成されることになる。
【００５５】
このようなマイクロ波発生装置によりバルブボディ樹脂成型体１１，１２，１３，１４，１５，１６を加熱して溶着を行った後、バルブボディ樹脂成型体１１，１２，１３，１４，１５，１６をマイクロ波発生装置から取り出し放冷することによって、溶着工程を終了させる。或いは、加熱工程を２回以上行う必要がある場合には、放冷前後のいずれかにおいて、２回目以降のマイクロ波照射を行うことになる。
【００５６】
また、図６に示すように、マイクロ波照射後、一定時間を経過（例えば、３０秒）した後に、出力を上下させる等の制御を行うのが好適である。
【００５７】
このように構成された樹脂製バルブボディは、図９に示すように製造される。
まず、成形されたバルブボディ樹脂成型体１１，１２，１３，１４，１５，１６の中から、まず、ロアー（Ｌ）バルブボディ樹脂成型体１１を基にして、マイクロ波板状発熱体２１をロアー（Ｌ）バルブボディ樹脂成型体１１の最適な位置に配置し、そして、そのマイクロ波板状発熱体２１を挟むようにミドル（４）バルブボディ樹脂成型体１２を載置する。
【００５８】
また、ミドル（４）バルブボディ樹脂成型体１２の上の最適な位置にマイクロ波板状発熱体２２を配置し、そのマイクロ波板状発熱体２２を挟むようにミドル（３）バルブボディ樹脂成型体１３を載置する。同様に、ミドル（３）バルブボディ樹脂成型体１３の上にマイクロ波板状発熱体２３をミドル（３）バルブボディ樹脂成型体１３の最適な位置に配置し、そのマイクロ波板状発熱体２３を挟むようにミドル（２）バルブボディ樹脂成型体１４を載置する。同様に、ミドル（２）バルブボディ樹脂成型体１４の上にマイクロ波板状発熱体２４をミドル（２）バルブボディ樹脂成型体１４の最適な位置に配置し、そして、その上にミドル（１）バルブボディ樹脂成型体１５を載置する。
【００５９】
更に、ミドル（１）バルブボディ樹脂成型体１５の上にマイクロ波板状発熱体２５を最適な位置に配置し、その上にアッパー（Ｕ）バルブボディ樹脂成型体１６を載置する。この間、チェックボール、サブストレーナ、バイパスバルブ等の部品をバルブボディ樹脂成型体１１，１２，１３，１４，１５，１６で挟み込む所定の位置に配置する。
【００６０】
最後に、全体をボルト等で仮止めして各種組み込み部品の組付けを完了する。そして、部品の組付けを完了した樹脂製バルブボディ１００に対して、バルブボディ樹脂成型体１１，１２，１３，１４，１５，１６の積載方向に平行な押圧力を加え、同時に、部品の組付けを完了した樹脂製バルブボディ１００に対してマイクロ波を照射させて溶着する。
次に、各油圧系統等の漏れの存在を確認し、各油圧系統に漏れが存在していないとき、次の部品取り付け工程、即ち、後工程に入る。後工程では、スリーブの圧入、カラーの圧入、複数のコントロールバルブの挿入、リニアソレノイドの組付け等を行い、動作チェックの後に出荷される。
【００６１】
［実施例］
本発明の実施例として、マイクロ波板状発熱体２１，２２，２３，２４，２５を製造し、これを用いた樹脂製バルブボディ及びその製造方法を説明する。
オートマチックトランスミッションにおける自動変速を行う油圧や油量を制御する複数のコントロールバルブを収容する樹脂製バルブボディ１００を、コントロールバルブ収容部位の中心線に沿って６個に分割して形成する。ここで、樹脂製バルブボディ１００に収容するコントロールバルブ収容部位の中心線に沿って６個に分割とは、樹脂製バルブボディ１００の分割できるパーティングラインを意味し、バルブボディ樹脂成型体１１，１２，１３，１４，１５，１６に円筒状のコントロールバルブを収容できることを意味する。ここで使用した樹脂はＰＰＳ樹脂である。
【００６２】
金属粉としては、レーザ回折・散乱法によって測定した中位径（粉体の粒径分布において、ある粒子径より大きい個数または質量が全粉体の５０％をしめるときの粒子径）が１０μｍの銅粉を採用し、ＰＰＳ樹脂に７０重量％となるように混合し、マイクロ波板状発熱体２１，２２，２３，２４，２５を０．１ｍｍの薄いＰＰＳ樹脂シートとした。ＰＰＳ樹脂からなるバルブボディ樹脂成型体１１，１２，１３，１４，１５，１６は、６層を形成する樹脂部品とし、それらを積層させ、内部に流路等が形成されるように各層の片面または両面を合わせている。
【００６３】
これらのバルブボディ樹脂成型体１１，１２，１３，１４，１５，１６の層の構成は、図１に示すとおりである。これらの６層のバルブボディ樹脂成型体１１，１２，１３，１４，１５，１６を積層させる際に生じる各層の計５か所の間にマイクロ波板状発熱体２１，２２，２３，２４，２５を配置した。これらの５枚のマイクロ波板状発熱体２１，２２，２３，２４，２５と６層のバルブボディ樹脂成型体１１，１２，１３，１４，１５，１６を積層させ、更にこの積層させた樹脂製バルブボディ１００に対して、マイクロ波により加熱されないセラミックの治具により固定し、この積層させてなるバルブボディ樹脂成型体１１，１２，１３，１４，１５，１６及びマイクロ波板状発熱体２１，２２，２３，２４，２５を０．１〜５．０ＭＰａ程度の圧力で加圧し、その状態でマイクロ波を照射し、溶着を行った。
【００６４】
即ち、図１（ｂ）として示すように、マイクロ波板状発熱体２１，２２，２３，２４，２５は、加熱により樹脂が溶解するから、各層のバルブボディ樹脂成型体１１，１２，１３，１４，１５，１６が互いに沈み込むから、加える荷重を調整することによって、寸法精度を上げることができ、かつ、溶着によるバリの発生を防止することができる。
その溶着後の各層を拡大した状態を図２に示す。この図２においては、６層を形成するバルブボディ樹脂成型体１１，１２を断面として見たもので、それらの間にはマイクロ波板状発熱体２１が挟まれている。
【００６５】
ここで、マイクロ波板状発熱体２１，２２，２３，２４，２５は、各層を積層させることによって形成される作動油の流路等にはみ出すことがないように、各層が溶着される接合面に正確に設置されていることが必要である。前述したように、各層が溶着される接合の幅が３ｍｍの場合、発熱体の幅を１ｍｍとするようにし、必要に応じてマイクロ波板状発熱体２１，２２，２３，２４，２５の樹脂が直接溶着できるよう、マイクロ波板状発熱体２１，２２，２３，２４，２５をその条件に応じた形状または貫通孔を穿設する。
【００６６】
このように、被溶着物を構成するバルブボディ樹脂成型体１１，１２，１３，１４，１５，１６と、バルブボディ樹脂成型体１１，１２，１３，１４，１５，１６の各層間にマイクロ波板状発熱体２１，２２，２３，２４，２５を設置させて、マイクロ波板状発熱体２１，２２，２３，２４，２５を介してバルブボディ樹脂成型体１１，１２，１３，１４，１５，１６の各層を積層させ、マイクロ波をこの積層してなるマイクロ波板状発熱体２１，２２，２３，２４，２５に照射するものである。その際、バルブボディ樹脂成型体１１，１２，１３，１４，１５，１６の各層の間で十分に溶着することができるよう、バルブボディ樹脂成型体１１，１２，１３，１４，１５，１６の各層間は０．１〜５．０ＭＰａの加圧力で加圧されることが必要である。このような加圧された状態にてマイクロ波を０．５〜１０ＫＷの出力で照射すると、マイクロ波板状発熱体２１，２２，２３，２４，２５が発熱されてバルブボディ樹脂成型体１１，１２，１３，１４，１５，１６の接合面の溶着表面が溶融を始めるから、加圧力を弱くする等の調整を行うことによって、バリの発生防止や溶着後の製品の寸法精度を良好にすることができる。
【００６７】
また、マイクロ波を照射してマイクロ波板状発熱体２１，２２，２３，２４，２５を加熱する際、マイクロ波板状発熱体２１，２２，２３，２４，２５の発熱温度を、マイクロ波の照射エネルギを制御することで、高精度に制御することが可能であり、安定した溶着が可能であり、樹脂製バルブボディ１００をより容易に製造することが可能である。そして、マイクロ波板状発熱体２１，２２，２３，２４，２５の形状を任意の形状に設定することによって、緻密で、均一な溶着が可能となる。特に、バルブボディ樹脂成型体１１，１２，１３，１４，１５，１６の接合面の一部分を加熱することができ、溶着工程によるバリの発生を防止することができる。
【００６８】
更に、マイクロ波板状発熱体２１，２２，２３，２４，２５が、バルブボディ樹脂成型体１１，１２，１３，１４，１５，１６の接合面の形状に則して形成されているから、バルブボディ樹脂成型体１１，１２，１３，１４，１５，１６に対してマイクロ波板状発熱体２１，２２，２３，２４，２５をセットする時間が極めて短時間で済み作業性がよい。
また、バルブボディ樹脂成型体１１，１２，１３，１４，１５，１６の接合面には、特許文献１のように、マイクロ波板状発熱体２１，２２，２３，２４，２５を収納するための溝を形成する必要はない。
そして、バルブボディ樹脂成型体１１，１２，１３，１４，１５，１６の接合面が複雑な形状であっても、その形状に適合した複雑な形状のマイクロ波板状発熱体２１，２２，２３，２４，２５を得ることができるので、いかなる複雑な形状に対しても溶着が可能である。
【００６９】
加えて、マイクロ波板状発熱体２１，２２，２３，２４，２５は金属粉末を含有させることによって発熱させるので、一度加熱した後の再加熱が可能である。また、被溶着物のバルブボディ樹脂成型体１１，１２，１３，１４，１５，１６を複数層一度に溶着させる際には、金属粉末と熱可塑性樹脂のそれぞれの含有比率を調整することによって、各溶着部の加熱の程度を均一にする等の調整が可能となる。
【００７０】
以上のように、本実施の形態における樹脂製バルブボディの製造に際して、樹脂製バルブボディ１００を予め複数のバルブボディ樹脂成型体１１，１２，１３，１４，１５，１６に分割した形状に形成した後、押圧力を加えながらバルブボディ樹脂成型体１１，１２，１３，１４，１５，１６の接合面に沿った特定形状のマイクロ波板状発熱体２１，２２，２３，２４，２５にマイクロ波を照射することでバルブボディ樹脂成型体１１，１２，１３，１４，１５，１６相互の安定した溶着を行うことができる。このように任意の形状のマイクロ波板状発熱体２１，２２，２３，２４，２５を用いることによって、多様な形状或いは複雑な形状のバルブボディ樹脂成型体１１，１２，１３，１４，１５，１６に対応が可能であり、バルブボディ樹脂成型体１１，１２，１３，１４，１５，１６のセットに要する時間が短時間で済み、生産性を良くすることができる。また、押圧力、マイクロ波板状発熱体２１，２２，２３，２４，２５の組成及び形状（厚みを含む）、マイクロ波の照射条件等を制御することによって接合部位においてはバリの発生を抑えて所望の接合強度が得られることから、その後のバリ除去工程を削減できる。加えて、従来の特許文献１のように、紐状の発熱体を使用する際に必要であった半円形の溝を必要とせず、マイクロ波板状発熱体２１，２２，２３，２４，２５は、複数回の加熱が可能である。また、任意の発熱効率を得ることが可能である。
【００７１】
上記実施の形態にかかる樹脂製バルブボディ１００は、オートマッチックトランスミッション用樹脂製バルブボディ１００として説明してきたが、自動車用としては、ＣＶＴ、ＨＶ等用のバルブボディ、或いは、溶着を複数回繰り返して製品化していたインテークマニホールド、リザーバタンク等とすることもできる。また本発明は自動車用に限定されるものではなく、油圧制御が必要な装置用の樹脂製バルブボディ、燃料電池のセパレータ等の多層の樹脂部品を固定してなるものにも適用できる。勿論、これらに限定されるものではなく、２つ以上の熱可塑性樹脂からなる部材を一体化させてなる部材等の製造に使用することも可能である。
【符号の説明】
【００７２】
Ａ      リニアソレノイドバルブ
Ａ１    電磁制御部
Ａ２    バルブ部
１１，１２，１３，１４，１５，１６    バルブボディ樹脂成型体
２０、２１，２２，２３，２４，２５    マイクロ波板状発熱体
１００    樹脂製バルブボディ
【図１】
0005615124.tif 000002
【図２】
0005615124.tif 000003
【図３】
0005615124.tif 000004
【図４】
0005615124.tif 000005
【図５】
0005615124.tif 000006
【図６】
0005615124.tif 000007
【図７】
0005615124.tif 000008
【図８】
0005615124.tif 000009